(57)【要約】【課題】ガスバリア性、耐水性を有すると共に、優れた耐油性を有し、かつ、環境に優しい紙容器用積層材料及びそれを用いた紙製容器を提供することにある。【解決手段】紙基材層の一方の面に耐油撥水性被膜層、ガスバリア性被膜層を順次積層した積層体若しくは紙基材層の一方の面にガスバリア性被膜層、耐油撥水性被膜層を順次積層した積層体、あるいは、ポリオレフィン系樹脂層が前記積層体の少なくとも一方の最外面にさらに積層された積層体であって、前記耐油撥水性被膜層が変性ポリエチレンテレフタレート樹脂を主成分とするものからなり、前記ガスバリア性被膜層がポリビニルアルコール樹脂とモンモリロナイトなどの無機層状化合物との混合物からなる紙容器用積層材料と、その紙容器用積層材料からなる紙容器。【選択図】図１
2004352293.tif 000002
【特許請求の範囲】
【請求項１】
紙基材層の一方の面に耐油撥水性被膜層、ガスバリア性被膜層を順次積層した積層体からなることを特徴とする紙容器用積層材料。
【請求項２】
紙基材層の一方の面にガスバリア性被膜層、耐油撥水性被膜層を順次積層した積層体からなることを特徴とする紙容器用積層材料。
【請求項３】
ポリオレフィン系樹脂層が少なくとも一方の最外面にさらに積層されていることを特徴とする請求項１又は請求項２記載の紙容器用積層材料。
【請求項４】
前記耐油撥水性被膜層が変性ポリエチレンテレフタレート樹脂を主成分とするものからなることを特徴とする請求項１乃至請求項３のいずれか１項記載の紙容器用積層材料。
【請求項５】
前記ガスバリア性被膜層がポリビニルアルコール樹脂と無機層状化合物との混合物からなることを特徴とする請求項１乃至請求項４のいずれか１項記載の紙容器用積層材料。
【請求項６】
前記無機層状化合物がモンモリロナイトであることを特徴とする請求項５記載の紙容器用積層材料。
【請求項７】
請求項１乃至請求項６のいずれか１項記載の紙容器用積層材料を用いて、紙基材層側を外側にしたものからなることを特徴とする紙容器。
【発明の詳細な説明】
【０００１】
【発明の属する技術分野】
本発明は食品類の包装分野で使用される紙容器用積層材料とそれを用いた紙容器に関するものである。
【０００２】
【従来の技術】
従来、紙は単体として使用した時その通気性が良いことや各種包装機能に優れていることにより、広く包装材料として利用されている。一方、各種ガスバリア性を必要とする内容物を包装する場合は、基材となる紙にガスバリア性樹脂、特に塩化ビニリデン系樹脂をコーティングしたものや、アルミニウム箔を貼り合わせたもの、あるいは各種プラスチックフイルムを貼り合わせたものなどが多く利用されてきた。しかるに、塩素含有化合物をコーティングしたもの、あるいはアルミニウム箔を貼り合わせたものは、内容物を包装後に廃棄され、焼却した場合に有害物質生成の原因になったり、焼却炉を傷めたりする等の問題を有していた。これらの諸問題を改善する為に、紙基材に水溶性高分子と無機層状化合物の混合物からなる酸素ガスバリア層、印刷層、防湿層を順次積層した包装材料が提案されている（特許文献１参照。）。
【０００３】
【特許文献１】
特開２００２−３２６３２１号公報
【０００４】
【発明が解決しようとする課題】
しかし、前記提案されている包装材料は、優れたガスバリア性を有するが、耐油性の点で不十分であった。
【０００５】
本発明の課題は、ガスバリア性及び耐水性を有すると共に、優れた耐油性を有し、かつ、環境に優しい紙容器用積層材料及びそれを用いた紙容器を提供することにある。
【０００６】
【課題を解決するための手段】
本発明の請求項１に係る発明は、紙基材層の一方の面に耐油撥水性被膜層、ガスバリア性被膜層を順次積層した積層体からなることを特徴とする紙容器用積層材料である。
【０００７】
本発明の請求項２に係る発明は、紙基材層の一方の面にガスバリア性被膜層、耐油撥水性被膜層を順次積層した積層体からなることを特徴とする紙容器用積層材料である。
【０００８】
本発明の請求項３に係る発明は、上記請求項１又は請求項２に係る発明において、ポリオレフィン系樹脂層が少なくとも一方の最外面にさらに積層されていることを特徴とする紙容器用積層材料である。
【０００９】
本発明の請求項４に係る発明は、上記請求項１乃至請求項３のいずれか１項に係る発明において、前記耐油撥水性被膜層が変性ポリエチレンテレフタレート樹脂を主成分とするものからなることを特徴とする紙容器用積層材料である。
【００１０】
本発明の請求項５に係る発明は、上記請求項１乃至請求項４のいずれか１項に係る発明において、前記ガスバリア性被膜層がポリビニルアルコール樹脂と無機層状化合物との混合物からなることを特徴とする紙容器用積層材料である。
【００１１】
本発明の請求項６に係る発明は、上記請求項５に係る発明において、前記無機層状化合物がモンモリロナイトであることを特徴とする紙容器用積層材料である。
【００１２】
本発明の請求項７に係る発明は、上記請求項１乃至請求項６のいずれか１項記載の紙容器用積層材料を用いて、紙基材層側を外側にしたものからなることを特徴とする紙容器である。
【００１３】
【作用】
本発明の紙容器用積層材料及びそれを用いた紙容器は、耐油撥水性被膜層が変性ポリエチレンテレフタレート樹脂を主成分とするものからなっているので、優れた耐水性と耐油性を有しており、ガスバリア性被膜層がポリビニルアルコール樹脂とモンモリロナイトなどの無機層状化合物との混合物からなっているので、優れたガスバリア性を有しており、またポリオレフィン系樹脂層が少なくとも一方の最外面にさらに積層されているので、樹脂を選定することにより、さらに耐水性及び耐油性が向上し、また、アルミニウム箔や塩素含有物質が使用されていないので、環境にも優しい。
【００１４】
【発明の実施の形態】
本発明の紙容器用積層材料及びそれを用いた紙容器を実施の形態に沿って以下に詳細に説明する。
【００１５】
図１（ａ）は本発明の紙容器用積層材料の一実施例の側断面図であり、厚み方向に順に、紙基材層（１）、耐油撥水性被膜層（２）、ガスバリア性被膜層（３）を積層した構成であり、（ｂ）は他の実施例の側断面図であり、厚み方向に順に、紙基材層（１）、ガスバリア性被膜層（３）、耐油撥水性被膜層（２）を積層した構成である。
【００１６】
図２（ａ）はさらに他の実施例の側断面図であり、厚み方向に順に、ポリオレフィン系樹脂層（４）、紙基材層（１）、耐油撥水性被膜層（２）、ガスバリア性被膜層（３）を積層した構成であり、（ｂ）はさらに他の実施例の側断面図であり、厚み方向に順に、紙基材層（１）、耐油撥水性被膜層（２）、ガスバリア性被膜層（３）、ポリオレフィン系樹脂層（５）を積層した構成であり、（ｃ）はさらに他の実施例の側断面図であり、厚み方向に順に、ポリオレフィン系樹脂層（４）、紙基材層（１）、耐油撥水性被膜層（２）、ガスバリア性被膜層（３）、ポリオレフィン系樹脂層（５）を積層した構成である。
【００１７】
図３（ａ）はさらに他の実施例の側断面図であり、厚み方向に順に、ポリオレフィン系樹脂層（４）、紙基材層（１）、ガスバリア性被膜層（３）、耐油撥水性被膜層（２）を積層した構成であり、（ｂ）はさらに他の実施例の側断面図であり、厚み方向に順に、紙基材層（１）、ガスバリア性被膜層（３）、耐油撥水性被膜層（２）、ポリオレフィン系樹脂層（５）を積層した構成であり、（ｃ）はさらに他の実施例の側断面図であり、厚み方向に順に、ポリオレフィン系樹脂層（４）、紙基材層（１）、ガスバリア性被膜層（３）、耐油撥水性被膜層（２）、ポリオレフィン系樹脂層（５）を積層した構成である。
【００１８】
本発明の紙容器用積層材料に印刷層を設ける場合は、ポリオレフィン系樹脂層（４）が無い時は紙基材層（１）の表面に直接設け、ポリオレフィン系樹脂層（４）がある時は紙基材層（１）とポリオレフィン系樹脂層（４）の間に設ける。使用するインキの種類は、特に限定はしないが、廃棄、焼却される場合の環境問題などを考慮すると塩素系化合物を含んでいないものを選定することが好ましい。印刷方式は公知のグラビア印刷方式、オフセット印刷方式等が利用される。
【００１９】
前記紙基材層（１）に使用する紙は、マニラボール、ボール、カード等の板紙を使用し、紙の坪量については適宜選択する。
【００２０】
前記耐油撥水性被膜層（２）は、変性ポリエチレンテレフタレート樹脂を主成分とするものからなっており、優れた耐油性と撥水性を有している。積層方法は変性ポリエチレンテレフタレート樹脂を水に分散させた総固形分４０重量％の水性分散液をエアーナイフコート法、グラビアロールコート法等の塗布方法でコートし、１２０〜１８０℃で乾燥して被膜を形成させる。塗布量は５〜６ｇ／ｍ２（乾燥状態）が好ましい。具体的な水性分散液として、例えば、ＥＶＣｏ  Ｒｅｓｅａｒｃｈ社のコート液（商品名：ＥｖＣｏｔｅ  ＰＷＲＨＦ−４０）あるいはコート液（商品名：ＥｖＣｏｔｅ  ＰＧＬＲＦ−４０）等を利用することができる。
【００２１】
前記ガスバリア性被膜層（３）は、ポリビニルアルコール樹脂と無機層状化合物との混合物からなっており、前記ポリビニルアルコール樹脂と無機層状化合物の配合比は、重量％比でポリビニルアルコール樹脂／無機層状化合物が６０／４０〜４０／６０の範囲にすることにより、高い酸素ガスバリア性を得ることができる。
【００２２】
前記ポリビニルアルコール樹脂は、一般にポリ酢酸ビニルを鹸化して得られるもので酢酸基が数十％残存している、いわゆる部分鹸化ポリビニルアルコール樹脂から酢酸基が数％しか残存していない完全鹸化ポリビニルアルコール樹脂までを含み、特に限定されるものではない。
【００２３】
前記無機層状化合物は、カオリナイト族、スメクタイト族、及びマイカ族が挙げられる。この中で、モンモリロナイト、ヘクトライト、及びサポナイトなどのスメクタイト族が好適で、無機層状化合物の層間に樹脂を取り込み、複合体を形成し易い。特に、この族の中でも、モンモリロナイト（Ｒ０．３３Ａｌ４（Ｓｉ７．３３Ａｌ０．６７）Ｏ２０（ＯＨ）４・ｎＨ２Ｏ）を選定することにより、さらに高い酸素ガスバリア性を付与することができる。
【００２４】
前記ガスバリア性被膜層（３）の塗布方法はグラビアコート法、ロールコート法等の公知の手段が用いられる。塗布量は０．１〜１０ｇ／ｍ２（乾燥状態）の範囲が好ましく、さらに０．５〜５ｇ／ｍ２（乾燥状態）の範囲がより好ましい。
【００２５】
前記ポリオレフィン系樹脂層（４）及び（５）に使用する樹脂としては、低密度ポリエチレン樹脂、直鎖状低密度ポリエチレン樹脂、中密度ポリエチレン樹脂、高密度ポリエチレン樹脂、エチレン・α−オレフィン共重合体樹脂などのエチレン系樹脂や、ホモポリプロピレン樹脂、プロピレン・エチレンランダム共重合体、プロピレン・エチレンブロック共重合体、プロピレン・α−オレフィン共重合体などのポリプロピレン系樹脂などの選択が可能である。厚みは１０〜５０μｍのものを使用する。
【００２６】
本発明の紙容器用積層材料を用いた紙容器は紙基材層（１）側を外側にしたものからなっており、その形態は、特に限定されず、例えば、折り畳み箱、貼り箱等がある。
【００２７】
【発明の効果】
本発明の紙容器用積層材料及びそれを用いた紙容器は、紙基材層の一方の面に耐油撥水性被膜層、ガスバリア性被膜層を順次積層した積層体、若しくは紙基材層の一方の面にガスバリア性被膜層、耐油撥水性被膜層を順次積層した積層体、又は前記積層体の少なくとも一方の最外面にさらにポリオレフィン系樹脂層を積層した積層体からなると共に、前記耐油撥水性被膜層が変性ポリエチレンテレフタレート樹脂を主成分とするものからなり、前記ガスバリア性被膜層がポリビニルアルコール樹脂とモンモリロナイトなどの無機層状化合物との混合物からなっているので、優れたガスバリア性及び耐水性を有すると共に、さらに優れた耐油性を有している。また、アルミニウム箔や塩素系化合物を含んでいないので、環境にも優しい。
【図面の簡単な説明】
【図１】（ａ）は本発明の紙容器用積層材料の一実施例の側断面図であり、（ｂ）は他の実施例の側断面図である。
【図２】（ａ）は本発明の紙容器用積層材料のさらに他の実施例の側断面図であり、（ｂ）はさらに他の実施例の側断面図であり、（ｃ）はさらに他の実施例の側断面図である。
【図３】（ａ）は本発明の紙容器用積層材料のさらに他の実施例の側断面図であり、（ｂ）はさらに他の実施例の側断面図であり、（ｃ）はさらに他の実施例の側断面図である。
【符号の説明】
１…紙基材層
２…耐油撥水性被膜層
３…ガスバリア性被膜層
４，５…ポリオレフィン系樹脂層
【図１】
2004352293.tif 000003
【図２】
2004352293.tif 000004
【図３】
2004352293.tif 000005